(57)【要約】【課題】意匠性、審美性に富み、油分拭取性が良好であり、眼鏡ケースにもコンパクトに収納可能なワイパーを安価に提供すること。【解決手段】単糸繊度０．１ｄｔｅｘ／フィラメント以上０．５ｄｔｅｘ／フィラメント以下、構成単繊維本数がマルチフィラメント１本あたり１００本以上５００本以下のポリエステル系マルチフィラメント糸、又はその仮撚加工糸などに代表される合成繊維マルチフィラメント糸を経糸及び緯糸の双方に使用して製織されてなり、端部を溶融カット処理されてなるワイパーであって、経糸及び／又は緯糸が糸染されてなるワイパー。【選択図】  なし【特許請求の範囲】
【請求項１】
合成繊維マルチフィラメント糸を経糸及び緯糸の双方に使用して製織されてなるワイパーであって、経糸及び／又は緯糸が糸染されてなることを特徴とするワイパー。
【請求項２】
合成繊維マルチフィラメント糸が、単糸繊度０．１ｄｔｅｘ／フィラメント以上０．５ｄｔｅｘ／フィラメント以下、構成単繊維本数がマルチフィラメント１本あたり１００本以上５００本以下のポリエステル系マルチフィラメント糸、又はその仮撚加工糸であり、ワイパーの端部が溶融カット処理されてなることを特徴とする請求項１記載のワイパー。
【請求項３】
基本地組織がツイル組織若しくはサテン組織であり、端部が平織組織であり、ジャカード開口装置を使用して製織されてなることを特徴とする請求項１又は２に記載のワイパー。
【請求項４】
抗菌加工、防臭加工、吸水加工等の機能加工が施されてなることを特徴とする請求項１〜３のいずれかに記載のワイパー。
【発明の詳細な説明】
【０００１】
【発明の属する技術分野】
本発明は糸染めされた合成繊維マルチフィラメント糸を用いてなるワイパーに関するものである。
【０００２】
【従来の技術】
親水性繊維を少なくとも一部に用いた高密度織編物からなるワイパーが多数提案、上市されており眼鏡拭き用途にも重宝されている。例えば、表面層と吸水性に富む中綿を組合わせてなる高吸水性ワイパーが提案されている（特許文献１参照。）。しかし該発明は積層構造体であるため、ワイパーは生地厚のものに仕上がってしまい眼鏡ケースなどに収まり難いという欠点を有する。また吸水性繊維として綿やビスコースレーヨン短繊維等を用いている為に水分拭取性は良好なものとなるが、繰返し使用によって端面や縫製部から短繊維が素抜け易く、施拭面を汚染してしまう等の欠点を有するものである。
【０００３】
【特許文献１】
特開平６−１８１８７５号公報（請求項１など）
【０００４】
【発明が解決しようとする課題】
本発明の目的は意匠性、審美性に富み、油分拭取性が良好であり、眼鏡ケースにもコンパクトに収納可能なワイパーを安価に提供することをその課題とするものである。
【０００５】
【課題を解決するための手段】
本発明は以下の構成よりなる。
１．合成繊維マルチフィラメント糸を経糸及び緯糸の双方に使用して製織されてなるワイパーであって、経糸及び／又は緯糸が糸染されてなることを特徴とするワイパー。
２．合成繊維マルチフィラメント糸が、単糸繊度０．１ｄｔｅｘ／フィラメント以上０．５ｄｔｅｘ／フィラメント以下、構成単繊維本数がマルチフィラメント１本あたり１００本以上５００本以下のポリエステル系マルチフィラメント糸、又はその仮撚加工糸であり、ワイパーの端部が溶融カット処理されてなることを特徴とする上記第１記載のワイパー。
３．基本地組織がツイル組織若しくはサテン組織であり、端部が平織組織であり、ジャカード開口装置を使用して製織されてなることを特徴とする上記第１又は第２に記載のワイパー。
４．抗菌加工、防臭加工、吸水加工等の機能加工が施されてなることを特徴とする上記第１〜第３のいずれかに記載のワイパー。
【０００６】
【発明の実施の形態】
本発明のワイパーは合成繊維マルチフィラメント糸を経糸及び緯糸に配して製織されていることを特徴とする。前記の経糸又は緯糸の少なくとも一方は糸染されてなるものであることが好ましい。合成繊維マルチフィラメント糸の糸染については公知のオーバーマイヤー染色機等を用いチーズ染、カセ染等の方法で実施することができる。例えば合成繊維マルチフィラメント糸がポリエステル系マルチフィラメント糸の場合は公知の分散染料を用い、高圧条件下で処理することによって染色が可能であるが、布帛とした場合の汚染や染色堅牢度を考慮し十分還元洗浄することが望ましい。また染料との同時吸尽加工、若しくは布帛形成後にパッドスチーム、パッドドライ法等にて抗菌、防臭加工や親水加工を施すことも可能である。糸染後は製織向けにオイリングをすることも操業性を考慮すると好ましく実施される。
【０００７】
従来、眼鏡拭き等ワイパーに色柄効果をもたらす方法として、生地に捺染することが行われてきたが、捺染により、ワイパーの捺染された側（表側）と捺染されていない側（裏側）とで外観品位に大きな差が生じてしまっていた。つまり、裏側は、表側のプリント柄が薄っすら映って見えるだけ、色柄効果の殆どないつまらない外観品位であった。しかしながら、糸染した合成繊維マルチフィラメント糸を用いて製織することにより、織組織によっては表側、裏側に多少の差は生じるものの、色柄効果はほぼ表側、裏側で差がないようなワイパーが得られる。糸染された合成繊維マルチフィラメント糸は経糸又は緯糸のどちらか一方に用いれば良いが、経糸及び緯糸の両方に用いることが色柄効果を明瞭にできるので、更に好ましい。
【０００８】
また、本発明のワイパーは、後記のように、基本地組織がツイル組織若しくはサテン組織であることが好ましいが、そのような組織柄を有する織物に捺染を施すと、織物表面の組織柄の凹凸が大きいため、美しく捺染を施しにくく、表側の捺染柄も鮮明になりにくい。そのような理由でも糸染された合成繊維マルチフィラメント糸を用いて製織されてなるものとすることが好ましい。
【０００９】
合成繊維マルチフィラメント糸は単糸繊度０．１ｄｔｅｘ／フィラメント以上０．５ｄｔｅｘ／フィラメント以下、構成単繊維本数がマルチフィラメント１本あたり１００本以上５００本以下のポリエステル系マルチフィラメント糸であることが望ましい。単糸繊度が０．５ｄｔｅｘ／フィラメントを超過する範囲では皮脂汚れ等の汚れ除去性が不足する。また単糸繊度が０．１ｄｔｅｘ／フィラメント未満の範囲は公知の直接溶融紡糸方法では安定操業ができず、複合紡糸法を用いた極細化処理が必要となる。該極細化処理は各種有機溶剤で繊維を膨潤、溶解除去する為、環境への負荷が大きく好ましいものではない。単糸繊度が０．１ｄｔｅｘ／フィラメント以上、０．５ｄｔｅｘ／フィラメント以下、より好ましくは０．２ｄｔｅｘ／フィラメント以上、０．４ｄｔｅｘ／フィラメント以下とすることによって皮脂などの除去性が良好なものとなる。
【００１０】
構成単繊維本数はマルチフィラメント１本あたり１００本以上５００本以下であることが好ましい。構成本数が多くなる方が施拭面と面接触し易く、拭取性が向上する為、拭取性を考慮すると１００本未満では好ましい効果を与えることができないし布帛自体が薄いものとなってしまい引裂強度等、消費性能を満足するものにはならない。また５００本を超過する範囲では生地が厚くなり過ぎ、眼鏡ケースなどにコンパクトに収納し難くなる。より好適な範囲としてはマルチフィラメント１本あたり１５０本以上４５０本以下、更に好ましくは２００本以上４５０本以下の範囲で目的、用途に応じて適宜選定することができる。
【００１１】
合成繊維マルチフィラメント糸としてはポリエステル系マルチフィラメント糸とすることが消費性能的にも価格的にも好ましい。ポリエステル系マルチフィラメント糸はそれ自体、吸湿性に乏しいものであり高い吸水性能はあまり期待できないが、強度的にも優れ、経時的な性能劣化は少なく留まる。またマルチフィラメント糸である故、短繊維脱落等による施拭面への汚染の問題がないなどの有利点を持つ。
【００１２】
合成繊維マルチフィラメント糸の糸断面に関しては特に限定を加えるものではないが、拭取性を考慮すると三角断面などの異型断面や多葉断面、特にシャープなエッジを有する断面形状が好ましく、フラットヤーンよりはフィラメントの断面変形を受けている仮撚加工糸が更に好ましく用いられる。
【００１３】
本発明のワイパーはジャガード開口装置を有する織機を用いて生産されたものであることが好ましく、柄意匠を任意に設定することができる。また糸配色によってシャンブレー効果その他意匠効果を付与することが可能である。ワイパー端部となる部分を平織組織とし、いわゆるマス取りの手法で多彩な柄、複数柄を配置することによって多品種少ロット生産にも十分対応可能であるという有利点がある。
【００１４】
使用織機は公知のレピアルーム、エアジェットルーム、フライシャトルルーム、プロジェクタイルルーム等を使用することができる。また製織操業性や消費性能を考慮し、経糸及び／又は緯糸に必要に応じて加撚することも好ましく実施される。
【００１５】
ワイパー端部処理は溶融カットで処理するが、熱可塑性合成繊維の場合は溶融玉（メルト）が生じる為、施拭面を傷付けることがないよう溶融玉を大きく成長させないことが望ましい。レーザー裁断を採用し溶融玉を小さく留める手法を用いることがさらに好ましい。
【００１６】
縫製による端面処理では端面縫い合わせにより生地厚みが大きくなり、コンパクトに折畳めないものになるが、溶融カット処理を採用することによってワイパーがコンパクトに折畳むことが可能となる。また縫製に要する手間も省くことができる為、安価に提供することが可能となる。
【００１７】
本発明のワイパーはジャガード開口装置を使用して製織されるものであるが、基本地組織がツイル組織又はサテン組織、端面が平織組織で構成されることが好ましい。変化に富んだ意匠柄を与えるには基本となる地組織を五枚朱子などのサテン組織や３／１右綾などのツイル組織を採用することが好ましいが、ワイパーの端となる部分はサテンやツイル組織ではスリップ、滑脱が生じやすい為、平織組織を採用することが望ましい。また平織組織は組織点が最も多くなる為、端面の溶融玉が万一脱落したとしても容易に端面解れが生じないという有利点を持つ。また製織に際しては必要に応じて経糸サイジング処理をすることも好ましい。
【００１８】
また本発明のワイパーは必要に応じて、抗菌、防臭、吸水その他機能加工を付与することが可能である。該加工は糸染処理時に実施してもよいし、生地の溶融カット前後の任意工程でパッドスチーム法、パッドドライ法等によって付与してもよい。製織後の整理加工に関してはオープンソーパーなど公知の精練機を用い、糊剤や油剤等を精練除去した後、帯電防止剤やその他機能樹脂剤を付与し、次いで仕上セットされるが、セットに関しては精練時のジャガード柄歪みを矯正する為、布目矯正装置を備えたテンターを用いることが好ましい。該仕上セットを施した後、個々のワイパー部位毎に溶融カットして仕上げる。溶融カット処理については上記の如く、レーザー裁断等を用い、溶融玉（メルト）を成長させないように処理することがワイパーの取扱性や施拭面の損傷を抑制するゆえに好ましい。
【００１９】
【実施例】
以下具体的実施例を挙げて、本発明を更に詳細に説明する。尚、本発明は以下の実施例に何ら限定されるものではない。
【００２０】
（実施例１）
ポリエステル７８デシテックス２１６フィラメントセミダル丸断面マルチフィラメント糸を用い、公知の撚糸機を用いてＳ撚方向に３５０回／ｍ加撚した後、ダイチューブ（糸染用ボビン）に巻取り日阪製作所社製オーバーマイヤー型チーズ染色機を用いて染液をイン−アウトで循環させ分散染料、分散均染剤（明成化学社製ディスパーＴＬ）０．５ｇ／ｌを調製した染液を用い１２０℃、３０分間の染色を施した後、水酸化ナトリウム１ｇ／ｌ及びハイドロサルファイト２ｇ／ｌ、ソーピング剤（日華化学社製サンモールＲＣ−７００）１ｇ／ｌを調製し７０℃で２０分間の還元洗浄を実施した。その後、湯洗及び水洗を実施し、排液後にオイリング、脱水、乾燥して糸染を完了した。糸染は青色、赤色、黄色の３色実施し、青色糸及び赤色糸をそれぞれ配列し２本のウィーバースビームに巻き取った。
【００２１】
次いでジャガード開口装置付、２系統の経糸ビーム積極送出機構を備えたレピアルーム（ダブルビーム方式）に上記２本のウィーバースビームを設置し、緯糸として黄色糸を用い、基本地組織が３／１右綾組織の意匠柄をマス目状に配して製織した。但し意匠柄の端部は平織組織とし溶融カット時の柄ずれやスリップが生じないようにした。製織された布帛を浴温９５℃のオープンソーパーを用いて精練し、パディングマングルで帯電防止剤、抗菌加工剤を調製した樹脂液を付与した後、表面温度１２０℃のシリンダーロールに通して乾燥処理を行い、布目矯正装置付きのクリップテンターで雰囲気温度１６０℃の仕上げセットを実施した。仕上げセットを施された布帛を所定の形状にレーザー裁断を施して経×緯が１８ｃｍ×１８ｃｍのワイパーを得た。
【００２２】
得られたワイパーはジャガード柄による意匠効果、色糸による審美性、シャンブレー効果を示すものとなった。端面に生じた溶融玉（メルト）も大きなものに成長せず拭取性に支障を来すものではなく、施拭面を損傷させるものではなかった。皮脂など油脂汚れの拭取性も良好であり、施拭面には短繊維毛羽脱落等による汚染も生じておらず、コンパクトに折畳み可能な商品に仕上がった。
【００２３】
（実施例２）
ポリエステル７８デシテックス２１６フィラメントセミダル丸断面マルチフィラメント糸を用い、三菱重工業社製ＬＳ‐６型マグネットスピンドル式延伸仮撚装置にて仮撚加工を施し、引き続き公知の撚糸機を用いてＳ撚方向に３００回／ｍ加撚した後、ダイチューブ（糸染用ボビン）に巻取った他は実施例１同様の手法で経×緯が１８ｃｍ×１８ｃｍのワイパーを得た。
【００２４】
得られたワイパーは実施例１同様、意匠効果、審美性に富むものであり、端面に生じた溶融玉（メルト）も大きく成長しておらず拭取性に支障を来すものにはなっていなかった。皮脂など油脂汚れの拭取除去性は実施例１と比較し、単糸断面が変形しエッジを有する形状になっている効果により更に向上しており、手持ち風合いも柔かく上品なものに仕上がっていた。また施拭面への短繊維切れ毛羽脱落等もなくワイパーとして良好な性能を有するものであった。
【００２５】
（比較例１）
緯糸として混率（重量比）がポリエステル／綿＝６５％：３５％の英式綿番手１４０番双糸コーマ糸（約８４デシテックス相当）を用いた他は実施例１同様の方法で経×緯が１８ｃｍ×１８ｃｍのワイパーを得た。
得られたワイパーは意匠性、審美性に富むものとなり、緯糸に綿混紡績糸を用いることにより油脂汚れに加え、水分や水性汚れの除去性も向上していたが、綿の切れ毛羽が脱落し施拭面の汚染が認められ、ワイパーや眼鏡拭きとして好ましいものにはならなかった。
【００２６】
（比較例２）
実施例１で用いたポリエステル７８デシテックス２１６フィラメントセミダル丸断面マルチフィラメント糸を用い、公知の撚糸機を用いてＳ撚方向に３５０回／ｍ加撚し糸染せずに２本のウィーバースビームに巻取った後、ジャガード開口装置付、２系統の経糸ビーム積極送出機構を備えたレピアルーム（ダブルビーム方式）にウィーバースビームを設置し、経糸と同一糸を緯糸として用い、基本地組織が３／１右綾組織の意匠柄をマス目状に配して製織した。但し意匠柄の端部は平織組織とし溶融カット時の柄ずれやスリップが生じないようにした。
【００２７】
得られた生機を浴温９５℃のオープンソーパーを用いて精練し乾燥後、東伸工業社製フラットスクリーン捺染機を用い分散染料、糊剤、酸、還元防止剤、消泡剤、金属封鎖剤、水を適当量調整して捺染色糊を作成、６色使いの意匠柄を付した後、乾熱１３０℃で前固着、ＨＴＳスチーマで１７５℃の高圧スチーム処理を実施して完全固着させた。引き続き連続洗滌機でソーピング、水洗を実施し脱水、拡布後にパディングマングルで帯電防止剤を付与し、表面温度１２０℃のシリンダーロールに通して乾燥処理を行い、布目矯正装置付きのクリップテンターで雰囲気温度１６０℃の仕上げセットを実施した。仕上げセットを施された布帛を所定の形状にレーザー裁断を施して経×緯が１８ｃｍ×１８ｃｍのワイパーを得た。
【００２８】
得られたワイパーは端面に生じた溶融玉（メルト）も大きく成長しておらず拭取性に支障を来すものではなく、施拭面の毛羽脱落による汚染も確認されなかった。また油脂汚れの拭取除去性も実施例１と比較し殆ど差が認められずワイパーとして好ましいものに仕上がっていた。しかしながら捺染である為に生地裏面には染料が十分浸透しておらず、染着差による生地表裏の品位差があり高級感を呈するものには仕上がらなかった。また織組織として意匠柄を使用している為、織組織が異なる部分では色糊の浸透性が異なり、色泣きが生じ易く柄の輪郭がはっきりしない部分が存在し、高級感、意匠性を損なうものとなった。
【００２９】
（実施例３）
使用原糸としてポリエステル７８デシテックス７２フィラメントセミダル丸断面マルチフィラメント糸の糸染品を用いた他は実施例１同様の方法で経×緯が１８ｃｍ×１８ｃｍのワイパーを得た。得られたワイパーは単繊維繊度が１．１ｄｔｅｘ／フィラメントと大きい為、油脂汚れの拭取性が実施例１、２対比でやや不満の残るものではあったが、意匠性、審美性に富むものであった。
【００３０】
【発明の効果】
本発明によって、糸染された合成繊維マルチフィラメント糸を用いて製織されているので、意匠性、審美性に富んだ、消費者への視覚訴求力のあるワイパーを得ることができる。加えて多品種少ロット生産が可能で油脂汚れの拭取性も良好であり、コンパクトに収納可能なワイパーを安価に提供することが可能となった。